(57)【要約】      （修正有）【課題】抄紙工程におけるワーヤー上での填料の歩留まりが高く、狭い粒度分布を有することにより、紙の表面強度及び内部結合強度を高くできる多孔性填料とその製造方法を提供する。【解決手段】抄紙用填料において、下記一般式（１）で表されるカチオン性単量体からなるカチオン性高分子化合物の少なくとも１種が吸着し、レーザー回折法により測定された平均粒子径が４．０〜４０μｍである多孔性填料。2010121247.tif 000006一般式（１）においてＲ１は水素又はメチル基、Ｒ２、Ｒ３、Ｒ４は炭素数１〜３のアルキルあるいはアルコキシル基であり、Ａは酸素原子またはＮＨ、Ｂは炭素数２〜４のアルキレン基またはアルコキシレン基を表し、Ｘ１は陰イオンをそれぞれ表す。【選択図】なし【特許請求の範囲】
【請求項１】
抄紙用填料において下記一般式（１）で表されるカチオン性単量体からなるカチオン性高分子化合物の少なくとも１種が吸着し、レーザー回折法により測定された平均粒子径が４．０〜４０μｍであることを特徴とする多孔性填料。
【化１】
2010121247.tif 000005
一般式（１）において
Ｒ１は水素又はメチル基、Ｒ２、Ｒ３、Ｒ４は炭素数１〜３のアルキルあるいはアルコキシル基であり、Ａは酸素原子またはＮＨ、Ｂは炭素数２〜４のアルキレン基またはアルコキシレン基を表し、Ｘ１は陰イオンをそれぞれ表す。
【請求項２】
多孔性填料スラリーに前記一般式（１）で表されるカチオン性単量体からなるカチオン性高分子化合物を、多孔性填料１００固形分質量部に対し、ポリマー固形分として０．００５〜０．５質量部添加することを特徴とする請多孔性填料の製造方法。
【請求項３】
請求項１に記載の多孔性填料を含有することを特徴とする紙。
【発明の詳細な説明】
【技術分野】
【０００１】
本発明は、多孔性填料ならび多孔性填料の製造方法に関する。また、多孔性填料が配合された紙に関する。
【背景技術】
【０００２】
近年、環境保全、省資源、ゴミ減量などの見地から紙の軽量化、低坪量化が要望され、これに伴って紙の白色度、不透明性、印刷適性を向上するために、各種填料を高含有率で内添することが行われている。
【０００３】
また近年、抄紙機の高速化に伴い、抄紙機のワイヤーパートにおける脱水能力が強化された。これに伴い、紙料中に内添された填料がワイヤーから抜け落ち、填料の歩留り悪化といった問題が生じた。填料の歩留りが低いと、白水の汚れや抄紙系内の汚れが発生し、生産効率の低下、これに伴う紙の品質低下等の問題が生じる。
【０００４】
そこで、填料の歩留りを向上させる技術に関しては、各種の方法が提案されている。例えば歩留り向上剤として紙料に高分子物質を添加する方法があり、この高分子物質として、カチオン化した澱粉やグアーガムなどの天然高分子物質の誘導体や、アニオン性、カチオン性、両性のポリアクリルアミド、ポリエチレンイミンなどの合成高分子物質が挙げられる。また、これらの高分子物質の歩留り効果を高めるために凝結剤を併用する技術もあり、凝結剤としては、硫酸アルミニウム、ポリ塩化アルミニウム、アルミン酸ナトリウムなどの無機凝結剤が挙げられる。これらの方法では、高分子物質を多量に添加すれば填料の歩留りを高めることは可能であるが、パルプ繊維と填料が大きな凝集体となり、抄造した紙の地合が悪化するという問題があった。言い換えれば、紙の地合を実用上問題のない水準に維持すると、填料の歩留りを大きく向上させることはできなかった。
【０００５】
さらに、填料を凝集剤で予め凝集させ、これを紙料へ添加し、抄造する技術が提案されている。例えば、屈折率１．４５〜１．６５の顔料の基本粒子を凝集させ、内部空隙の孔径が０．１μｍ以上、かつ、できるだけ０．１μｍに近い大きさの内部空隙を多数形成するようにした該顔料の凝集粒子を、パルプスラリーに添加して抄造する方法が開示されている。凝集させる方法としては、酸、塩基によるｐＨ調整、硫酸アルミニウムなどの無機凝集剤の添加、有機高分子凝集剤の添加が示されている（特許文献１参照）。また、主としてパルプ及び炭酸カルシウムからなる紙製品において、直径０．１〜０．３μｍの大きさの該炭酸カルシウム粒子を凝集させ、凝集粒子を乾燥パルプに対して５〜８０質量部含有させる方法が開示されている。凝集させる方法としては、酸、塩基によるｐＨ調整、硫酸バンドなどの無機凝集剤の添加、ポリアクリルアミドなどの有機高分子凝集剤の添加が示されている（特許文献２参照）。また、抄紙用填料として重質炭酸カルシウムを用いる抄紙方法において、該重質炭酸カルシウムを予めカチオン変性澱粉水溶液と混合した後、紙料中に添加する方法が開示されている（特許文献３参照）。また、主としてパルプおよび炭酸カルシウム填料からなる紙を製造する方法において、該填料をカチオン澱粉およびカチオン化グアーガムを使用して凝集させ、該凝集粒子を紙中に１〜５０質量部添加して抄造する填料内添紙の製造方法が開示されている（特許文献４参照）。しかし、これらの填料を予め凝集させる方法は、填料を効率良く歩留らせる上で極めて有用な技術であるが、紙中への填料配合の目的の一つである紙の不透明度化の効果が阻害されてしまうという問題があった。
【０００６】
前記の填料予備凝集における不透明度低下の抑制方法として、パルプ微細繊維と填料を凝集剤で凝集させる方法が開示されている（特許文献５、６参照）。しかし、これらの方法では、１５０メッシュを通過するパルプ微細繊維や保水度が３００％以上のパルプ微細繊維を用いることが必要であり、実用的ではない。
【０００７】
本発明で使用する一般式（１）で表されるカチオン性単量体を含有するコポリマーは、従来から抄紙系内で凝結剤として内添使用されている。例えば、特定の構造を有する二種のカチオン性単量体、アニオン性単量体及び非イオン性単量体からなる両性水溶性高分子を汚泥に添加、混合することにより汚泥の脱水を促進する技術が開示されており、両性水溶性高分子の材料として本発明で使用する前記一般式（１）で表されるカチオン性単量体が示されている（特許文献７参照）。また、抄紙前の製紙原料中に一段目として塩水溶液中で該塩水溶液に可溶な高分子分散剤を共存させる分散重合法により製造した粒径１００μｍ以下の微粒子の分散液を構成し、１規定ＮａＣｌ水溶液中、２５℃で測定した固有粘度が１５〜２５ｄｌ／ｇであるカチオン性あるいは両性水溶性ポリマーを添加し、少なくとも一つ以上のせん断工程を経て、二段目としてアニオン性無機微粒子、アニオン性有機微粒子およびアニオン性ポリアクリルアミド系水溶性ポリマーから選択される一種以上を紙料中に添加することにより濾水性・搾水性を向上する技術が開示されており、カチオン性あるいは両性水溶性ポリマーの材料として本発明で使用する前記一般式（１）で表されるカチオン性単量体が示されている（特許文献８参照）。
【０００８】
また、填料歩留り改善を目的とした、一般式（１）で表されるカチオン性単量体を含有するアクリル系カチオン性水溶性高分子化合物も開示されている。例えば、一般式（１）で表されるカチオン性単量体、アクリロイルオキシエチルジメチルベンジルアンモニウムクロライド構造単位およびアクリルアミド構造単位をそれぞれ５モル％以上含有するアクリル系カチオン性水溶性高分子が填料含有紙における内添薬品として開示されている（特許文献９参照）。
【０００９】
【特許文献１】特許第１１６７３９２号公報
【特許文献２】特開昭５４−１１６４０５号公報
【特許文献３】特開昭６０−１１９２９９号公報
【特許文献４】特開平１０−６０７９４号公報
【特許文献５】特開昭６２−１８４１９７号公報
【特許文献６】特開昭６３−２０３８９４号公報
【特許文献７】特開２００３−１６４９００号公報
【特許文献８】特開２００８−３１５８４号公報
【特許文献９】特開平９−７８４８７号公報
【発明の開示】
【発明が解決しようとする課題】
【００１０】
本発明は、抄紙工程におけるワイヤー上での填料の歩留りが高く、適切な平均粒子径および狭い粒度分布を有し、紙の表面強度および内部結合強度を高くできる多孔性填料とその製造方法、また、表面強度および内部結合強度が高い紙とその抄紙方法の提供を目的とするものである。
【課題を解決するための手段】
【００１１】
本発明者らは多孔性填料の表面電荷について検討し、填料と下記一般式（１）で表されるカチオン性単量体からなるカチオン性高分子化合物とを予め混合することによって、多孔性填料表面を前記一般式（１）で表されるカチオン性単量体からなるカチオン性高分子化合物で被覆することにより本発明を完成させた。
本発明は、以下の構成を含む。
（１）  抄紙用填料において、下記一般式（１）で表されるカチオン性単量体からなるカチオン性高分子化合物の少なくとも１種か吸着し、レーザー回折法により測定した平均粒子径が４〜４０μである多孔性填料。
【００１２】
【化１】
2010121247.tif 000002
一般式（１）において
Ｒ１は水素又はメチル基、Ｒ２、Ｒ３、Ｒ４は炭素数１〜３のアルキルあるいはアルコキシル基であり、Ａは酸素原子またはＮＨ、Ｂは炭素数２〜４のアルキレン基またはアルコキシレン基を表し、Ｘ１は陰イオンをそれぞれ表す。
（２）多孔性填料スラリーに前記一般式（１）で表されるカチオン性単量体からなるカチオン性高分子化合物を、多孔性填料１００固形分質量部に対し、ポリマー固形分として０．００５〜０．５質量部添加する多孔性填料の製造方法。
（３）（１）記載の多孔性填料を含有する紙。
【発明の効果】
【００１３】
本発明の多孔性填料は、パルプとの親和性が高く、抄紙工程におけるワイヤー上での歩留りが高いため、排水負荷を軽減し、流出原料の削減による製造コストが低減でき、生産性を向上することができる。しかも、適切な平均粒子径および狭い粒度分布を有し、紙の表面強度および内部結合強度を高くできる。
本発明の多孔性填料の製造方法によれば、紙に配合した際の紙の表面強度および内部結合強度をいずれも高くでき、抄紙工程におけるワイヤー上での歩留りが高い多孔性填料を製造できる。
また、本発明の紙は、表面強度および内部結合強度が高い。
【発明を実施するための最良の形態】
【００１４】
（多孔性填料）
本発明で前記一般式（１）で表されるカチオン性単量体からなるカチオン性高分子化合物が吸着するする多孔性填料には、特に限定はない。多孔性填料の材質としては、例えば、カオリン、焼成カオリン、クレー、炭酸カルシウム、水酸化カルシウム、非結晶シリカ、炭酸バリウム、硫酸バリウム、二酸化チタン、タルク、アルミナ、炭酸マグネシウム、酸化マグネシウム、水酸化マグネシウム、水酸化アルミニウム、酸化亜鉛、水酸化亜鉛、炭酸カルシウム−シリカ複合物などが挙げられる。これらの中でも、コスト的に優位であることから、炭酸カルシウム、カオリン、非結晶シリカが好ましい。
【００１５】
本発明の多孔性填料は、前記多孔性填料スラリーに、前記一般式（１）で表されるカチオン性単量体からなるカチオン性高分子化合物を添加・混合して得られる。混合に用いる装置は、混合を充分に行える装置であれば良く、特に限定はないが、例えば、プロペラ羽根、タービン羽根、パドル翼などを有する一般的な攪拌機、ディスパーザーなどの高速回転遠心放射型攪拌機、ホモジナイザー、ホモミキサー、ウルトラミキサーなどの高速回転剪断型攪拌機、コロイドミル、プラネタリーミキサーなどの乳化機などが挙げられる。
【００１６】
前記一般式（１）で表されるカチオン性単量体は、ジアルキルアミノアルキル（メタ）アクリレートのモノハロゲン化物による四級アンモニウム塩である。その例としては、メタクリロイルオキシエチルトリメチルアンモニウム塩化物、メタアクリロイルオキシ２−ヒドロキシプロピルトリメチルアンモニウム塩化物、メタアクリロイルアミノプロピルトリメチルアンモニウム塩化物、アクリロイルオキシエチルトリメチルアンモニウム塩化物、アクリロイルオキシ２−ヒドロキシプロピルトリメチルアンモニウム塩化物、アクリロイルアミノプロピルトリメチルアンモニウム塩化物などが挙げられる。なかでも、２−（メタクリロイルオキシ）エチルトリメチルアンモニウム塩化物が好ましい。
【００１７】
前記一般式（１）で表されるカチオン性単量体からなるカチオン性高分子化合物のカチオン質量平均分子量に特に限定はない。また、カチオン電荷密度は０．１〜５０ｍｅｑ／ｇが好ましく、０．５〜２０ｍｅｑ／ｇがさらに好ましい。５０ｍｅｑ／ｇを超えるものは製造コストが高くなるため実用的ではなく、０．１ｍｅｑ／ｇ未満では、本発明の填料歩留り向上効果が小さい。
【００１８】
本発明の多孔性填料は、前記一般式（１）で表されるカチオン性単量体からなるカチオン性高分子化合物の多孔性填料に対する添加率が、多孔性填料１００固形分質量部に対して、ポリマー固形分として０．００５〜０．５質量部であり、好ましくは、０．０１〜０．３質量部である。前記一般式（１）で表されるカチオン性単量体からなるカチオン性高分子化合物の多孔性填料に対する添加率が、０．００５〜０．５質量部の範囲では、多孔性填料表面にカチオン性高分子が結合することにより、多孔性填料表面のアニオン性が低下し、パルプ繊維との親和性が高くなり、歩留りを向上させることができる。０．００５質量部未満では填料歩留り向上効果が小さく、０．５質量部を超えて添加しても填料歩留り向上効果が頭打ちとなり、処理コストが高くなるという問題がある。
【００１９】
本発明の多孔性填料は平均粒子径が４〜４０μｍであることが好ましく、１０〜３０μｍであることがより好ましい。多孔性填料の平均粒子径が４μｍ以上であれば、紙に配合した際の微細粒子に起因する繊維間結合強度（内部結合強度）の低下を防止することができる。また、多孔性填料の平均粒子径が４μｍ未満では多孔性填料の歩留りが低くなるという問題がある。また、平均粒子径が４０μｍ以下であれば、紙面に存在する粗大粒子が少なくなり、粗大粒子の脱落に起因する表面強度の低下を防止できる。
また、多孔性填料の粒度分布としては、標準偏差（σ）が０．３５０以下であることが好ましく、さらには０．３００以下であることが好ましい。このような粒度分布であれば、粗大粒子および微細粒子が共により少なくなり、紙に配合した際に優れた表面強度および内部結合強度が得られる。
【００２０】
本発明の多孔性填料は、比表面積が５〜２００ｍ２／ｇであり、好ましくは２０〜１５０ｍ２／ｇである。多孔性填料の比表面積が２０ｍ２／ｇ以上では、多孔性填料の粒度分布が狭くなり、微細粒子と粗大粒子が少なくなるため、内部結合強度および表面強度が向上するため好ましい。また、比表面積が２００ｍ２／ｇ以下では、多孔性填料の強度が向上し、パルプスラリー調製時の剪断力およびプレス圧、キャレンダー処理圧力で潰れにくくなる。また、多孔性填料の不透明度が向上し、紙に抄き込んだ際の不透明度が向上する。
本発明における比表面積は、水銀圧入法により測定した値であって、細孔形状が幾何学的な円筒であると仮定した全細孔の表面積で、測定範囲内における圧力と圧入された水銀量の関係から求めた値である。
【００２１】
上記多孔性填料は、前記一般式（１）で表されるカチオン性単量体からなるカチオン性高分子化合物により被覆されていることにより、多孔性填料表面のアニオン性が低下し、パルプ繊維との親和性が高くなり、抄紙工程におけるワイヤー上での歩留りを向上させることができる。また、上記多孔性填料は、適切な平均粒子径および狭い粒度分布を有し、紙の表面強度および内部結合強度を高くできる。
【００２２】
また、上記多孔性填料は特定量の前記一般式（１）で表されるカチオン性単量体からなるカチオン性高分子化合物が吸着していて、特定範囲の粒子径と比表面積を有している。粒子径と比表面積とが前記特定の範囲にあることにより、多孔性填料の不透明度を高くできる。このような多孔性填料は、充分な強度を有しているため、紙を製造する際のパルプスラリー調製時に剪断力がかかっても、あるいは抄紙時のプレス処理およびキャレンダー処理時に圧力がかかっても多孔性構造が破壊されにくい。
【００２３】
（多孔性填料スラリー）
本発明の多孔性填料スラリーは、上記多孔性填料を得るためのものであって、前記一般式（１）で表されるカチオン性単量体からなるカチオン性高分子化合物が吸着した多孔性填料を分散媒中に含むものである。分散媒としては、水、各種有機溶媒が挙げられる。
【００２４】
本発明の多孔性填料スラリーでは、前記一般式（１）で表されるカチオン性単量体からなるカチオン性高分子化合物が吸着した多孔性填料を含有している。このような多孔性填料スラリーからろ過等により回収された多孔性填料は、比表面積が５〜２００ｍ２／ｇになる。上述したように、このような多孔性填料によれば、紙に配合した際の白紙不透明度が高く、しかも適切な平均粒子径および狭い粒度分布を有し、紙の表面強度および内部結合強度を高くできる。
また、この多孔性填料スラリーから得られた多孔性填料を紙に配合した際には、白紙の不透明度を高くできる。
【００２５】
（紙）
本発明の紙は、上記多孔性填料が含まれるものである。上記填料は１．５質量％〜２０質量％の範囲で含有することにより白紙不透明度、表面強度、内部結合強度をバランスよく向上させることができるため好ましい。また、上記多孔性填料の他にも、必要に応じて、一般に紙に用いられる各種の顔料、例えば、カオリン、焼成カオリン、炭酸カルシウム、硫酸カルシウム、硫酸バリウム、二酸化チタン、タルク、酸化亜鉛、アルミナ、炭酸マグネシウム、酸化マグネシウム、非結晶シリカ、ベントナイト、ゼオライト、セリサイト、スメクタイト等の鉱物質顔料や、スチレン系樹脂、尿素系樹脂、メラミン系樹脂、アクリル系樹脂、塩化ビニリデン系樹脂並びにそれらの微小中空粒子等の有機顔料が含まれていてもよい。
【００２６】
紙を形成するセルロース繊維原料としては、例えば、クラフトパルプ（ＫＰ）、サルファイトパルプ（ＳＰ）、ソーダパルプ（ＡＰ）等の化学パルプ、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプ、あるいは、楮、三椏、麻、ケナフ等を原料とする非木材パルプ、古紙を原料とする脱墨パルプが挙げられる。これら単独で用いてもよいし、２種以上混合して用いてもよい。
【００２７】
本発明の紙は、セルロース繊維原料および上記多孔性填料を含む紙料を調製し、その紙料を抄紙することにより得られる。その際に使用される抄紙機としては、例えば、長網式、円網式、短網式、ツインワイヤー式抄紙機などが挙げられる。
また、上記多孔性填料は、前記一般式（１）で表されるカチオン性単量体からなるカチオン性高分子化合物と混合後、直ちに紙料へ添加してもよいし、混合後タンクなどの設備に一時蓄えた後紙料へ添加してもよい。
紙料中には、必要に応じて、各種のアニオン性、ノニオン性、カチオン性あるいは両性の歩留向上剤、濾水性向上剤、紙力向上剤や内添サイズ剤等の各種抄紙用内添助剤、染料、蛍光増白剤、ｐＨ調製剤、消泡剤、ピッチコントロール剤、スライムコントロール剤等の抄紙用内添助剤を適宜添加できる。
【００２８】
本発明の紙には、澱粉、ポリビニルアルコール、ポリアクリルアマイド等の各種表面バインダーや、ロジン系サイズ剤、合成サイズ剤、石油樹脂系サイズ剤、中性サイズ剤等の表面サイズ剤、塩化ナトリウムや硫酸ナトリウム等の導電剤が塗布または含浸されていてもよい。
【００２９】
上述した本発明の紙は、上記多孔性填料を含まれるものであるから、不透明度、表面強度および内部結合強度が高い。このような紙は印刷用紙や上質系塗工紙に好適に用いられる。
【実施例】
【００３０】
以下に実施例を挙げて、本発明を具体的に説明するが、本発明はそれらの実施例に限定されるものではない。なお、例中の「部」及び「％」は特に断らない限り、「質量部」及び「質量％」のことである。
【００３１】
以下の例において、平均粒子径はレーザー回折式粒度分布計（ＭＴ３０００（（株）日機装製）を用いて測定された５０％体積積算値の粒子径である。また、粒子径の標準偏差はレーザー回折式粒度分布計により求めた粒子径から算出した値である。
比表面積は、ポロシメーターであるＡｕｔｏ  Ｐｏｒｅ  ＩＶ（（株）島津製作所製）を用いて、細孔形状が幾何学的な円筒であると仮定した場合の全細孔の表面積であり、測定範囲内における圧力と圧入された水銀量の関係から求めた値である。
【００３２】
合成例１
水道水３０３ｇに５％硫酸ナトリウム水溶液７７０ｇを加えた後、市販の３号ケイ酸ナトリウム水溶液３４７ｇ（固形分３８％）をスリーワンモータで攪拌しながら温度５０℃において添加した。その後、攪拌翼の周速を６ｍ／秒に調整し、硫酸（濃度２０％）７８ｇを１６分間で添加して１段目の中和を行った後、上記周速の状態で４５分間かけて９０℃まで昇温した。次いで、このままの温度で上記周速の状態で１０分間攪拌した後、硫酸（濃度２０％）１７７ｇを３９分かけて添加し、２段目の中和を行い多孔性填料スラリーを得た。この多孔性填料スラリーを水道水で２％に希釈し、この２％スラリー液２５０ｇに、メタクリロイルオキシエチルトリメチルアンモニウムクロライドのコポリマー（ハイモ株式会社製、商品名：ＮＲ−７０、平均分子量５０万、カチオン電荷密度：５．４ｍｅｑ／ｇ、固形分濃度：２０％、表中では「ＮＲ−７０」と表記）の０．２質量％液０．１２５ｇ（填料固形分質量に対し０．００５％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差を表１に示す。
多孔性填料スラリーはろ過・洗浄した後、水に再分散させ、手抄き評価に用いた。また、ろ過・洗浄後のケーキの一部を１０５℃にて乾燥し、比表面積を測定した。多孔性填料の比表面積を表１に示す。
【００３３】
合成例２
メタクリロイルオキシエチルトリメチルアンモニウムクロライドのコポリマーの０．２質量％液０．２５ｇ（填料固形分質量に対し０．０１％に相当）を添加した以外は合成例１と同様にして、多孔性填料を合成した。その際の、メタクリロイルオキシエチルトリメチルアンモニウムクロライドのコポリマーの添加量、多孔性填料の平均粒子径および標準偏差、比表面積を表１に示す。
【００３４】
合成例３
メタクリロイルオキシエチルトリメチルアンモニウムクロライドのコポリマーの０．２質量％液１．２５ｇ（填料固形分質量に対し０．０５％に相当）を添加した以外は合成例１と同様にして、多孔性填料を合成した。その際の、メタクリロイルオキシエチルトリメチルアンモニウムクロライドのコポリマーの添加量、多孔性填料の平均粒子径および標準偏差、比表面積を表１に示す。
【００３５】
合成例４
メタクリロイルオキシエチルトリメチルアンモニウムクロライドのコポリマーの０．２質量％液７．５ｇ（填料固形分質量に対し０．３０％に相当）を添加した以外は合成例１と同様にして、多孔性填料を合成した。その際の、メタクリロイルオキシエチルトリメチルアンモニウムクロライドのコポリマーの添加量、多孔性填料の平均粒子径および標準偏差、比表面積を表１に示す。
【００３６】
合成例５
メタクリロイルオキシエチルトリメチルアンモニウムクロライドのコポリマーの０．２質量％液１２．５ｇ（填料固形分質量に対し０．５０％に相当）を添加した以外は合成例１と同様にして、多孔性填料を合成した。その際の、メタクリロイルオキシエチルトリメチルアンモニウムクロライドのコポリマーの添加量、多孔性填料の平均粒子径および標準偏差、比表面積を表１に示す。
【００３７】
合成例６
水道水３０３ｇに５％硫酸ナトリウム水溶液７７０ｇを加えた後、市販の３号ケイ酸ナトリウム水溶液３４７ｇ（固形分３８％）をスリーワンモータで攪拌しながら温度６０℃において添加した。その後、攪拌翼の周速を１０ｍ／秒に調整し、硫酸（濃度２０％）８１ｇを１６分間で添加して１段目の中和を行った後、上記周速の状態で９０分かけて９０℃まで昇温した。次いで、このままの温度で上記周速の状態で１０分間攪拌した後、硫酸（濃度２０％）１８８ｇを３９分かけて添加し、２段目の中和を行い多孔性填料スラリーを得た。この多孔性填料スラリーを水道水で２％に希釈し、この２％スラリー液２５０ｇに、メタクリロイルオキシエチルトリメチルアンモニウムクロライドのコポリマーの０．２質量％液１．２５ｇ（填料固形分質量に対し０．０５％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差、比表面積を表１に示す。
【００３８】
合成例７
水道水４２０ｇに５％硫酸ナトリウム水溶液３５２ｇを加えた後、市販の３号ケイ酸ナトリウム水溶液３４７ｇ（固形分３８％）をスリーワンモータで攪拌しながら温度４０℃において添加した。その後、攪拌翼の周速を４ｍ／秒に調整し、硫酸（濃度２０％）１０４ｇを１６分間で添加して１段目の中和を行った後、上記周速の状態で３０分かけて９０℃まで昇温した。次いで、このままの温度で上記周速の状態で１０分間攪拌した後、硫酸（濃度２０％）１８３ｇを３９分かけて添加し、２段目の中和を行い多孔性填料スラリーを得た。この多孔性填料スラリーを水道水で２％に希釈し、この２％スラリー液２５０ｇに、メタクリロイルオキシエチルトリメチルアンモニウムクロライドのコポリマーの０．２質量％液１．２５ｇ（填料固形分質量に対し０．０５％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差、比表面積を表１に示す。
【００３９】
合成例８
水酸化カルシウムと炭酸ガスとの炭酸化反応を利用して、炭酸カルシウム初期粒子を合成し、固形分濃度２５％、平均粒子径４．７μｍの炭酸カルシウム初期粒子のスラリーを得た。この炭酸カルシウム初期粒子は、一次粒子が、長軸１．５μｍ、短軸０．２〜０．５μｍのカルサイト系紡錘状軽質炭酸カルシウムであり、二次粒子を形成して平均粒子径が４．７μｍとなっていた。この多孔性填料スラリーを水道水で２％に希釈し、この２％スラリー液２５０ｇに、メタクリロイルオキシエチルトリメチルアンモニウムクロライドのコポリマーの０．２質量％液１．２５ｇ（填料固形分質量に対し０．０５％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差、比表面積を表１に示す。
【００４０】
合成例９
メタクリロイルオキシエチルトリメチルアンモニウムクロライドのコポリマーを添加しなかったこと以外は合成例１と同様にして、多孔性填料を合成した。その際の、メタクリロイルオキシエチルトリメチルアンモニウムクロライドのコポリマーの添加量、多孔性填料の平均粒子径および標準偏差、比表面積を表１に示す。
【００４１】
合成例１０
水道水３６０ｇに５％硫酸ナトリウム水溶液４００ｇを加えた後、市販の３号ケイ酸ナトリウム水溶液３４７ｇ（固形分３８％）をスリーワンモータで攪拌しながら温度４０℃において添加した。その後、攪拌翼の周速を４ｍ／秒に調整し、硫酸（濃度２０％）１１０ｇを１６分間で添加して１段目の中和を行った後、上記周速の状態で２０分かけて９０℃まで昇温した。次いで、このままの温度で上記周速の状態で１０分間攪拌した後、硫酸（濃度２０％）１７７ｇを３９分かけて添加し、２段目の中和を行い多孔性填料スラリーを得た。この多孔性填料スラリーを水道水で２％に希釈し、この２％スラリー液２５０ｇに、メタクリロイルオキシエチルトリメチルアンモニウムクロライドのコポリマーの０．２質量％液０．０５ｇ（填料固形分質量に対し０．００２％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差、比表面積を表１に示す。
【００４２】
合成例１１
水道水４１４ｇに５％硫酸ナトリウム水溶液４６０ｇを加えた後、市販の３号ケイ酸ナトリウム水溶液３４７ｇ（固形分３８％）をスリーワンモータで攪拌しながら温度６５℃において添加した。その後、攪拌翼の周速を１２ｍ／秒に調整し、硫酸（濃度２０％）６３ｇを１６分間で添加して１段目の中和を行った後、上記周速の状態で１２０分かけて９０℃まで昇温した。次いで、このままの温度で上記周速の状態で１０分間攪拌した後、硫酸（濃度２０％）１８３ｇを３９分かけて添加し、２段目の中和を行い多孔性填料スラリーを得た。この多孔性填料スラリーを水道水で２％に希釈し、この２％スラリー液２５０ｇに、メタクリロイルオキシエチルトリメチルアンモニウムクロライドのコポリマーの０．２質量％液１．２５ｇ（填料固形分質量に対し０．０５％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差、比表面積を表１に示す。
【００４３】
合成例１２
水道水６０ｇに５％硫酸ナトリウム水溶液４３４ｇを加えた後、市販の３号ケイ酸ナトリウム水溶液３３０ｇ（固形分３８％）をスリーワンモータで攪拌しながら温度６５℃において添加した。さらに、コア粒子として、サンドグラインダにて平均粒子径が０．６μｍになるように調整した炭酸カルシウムの分散液（ＴＰ−１２１「紡錘状」、奥多摩工業製、固形分濃度９．５％）３００ｇ（酸化ケイ素化合物１００部に対し３０部）をスリーワンモータで攪拌しながら温度６５℃において添加した。その後、攪拌翼の周速を１０ｍ／秒に調整し、硫酸（濃度２０％）８２ｇを１５分間で添加して１段目の中和を行った後、上記周速の状態で９０℃まで昇温した。次いで、このままの温度で上記周速の状態で１０分間攪拌した後、硫酸（濃度２０％）２４７ｇを４０分かけて添加し、２段目の中和を行い多孔性填料スラリーを得た。この多孔性填料スラリーを水道水で２％に希釈し、この２％スラリー液２５０ｇに、メタクリロイルオキシエチルトリメチルアンモニウムクロライドのコポリマーの０．２質量％液１．２５ｇ（填料固形分質量に対し０．０５％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差、比表面積を表１に示す。
【００４４】
合成例１３
炭酸カルシウムと炭酸ガスとの炭酸化反応を利用して、炭酸カルシウム初期粒子を合成し、固形分濃度２５％、平均粒子径が３．３μｍの炭酸カルシウム初期粒子のスラリーを得た。この炭酸カルシウム初期粒子は、カルサイト系立方状軽質炭酸カルシウムであった。この多孔性填料スラリーを水道水で２％に希釈し、この２％スラリー液２５０ｇに、メタクリロイルオキシエチルトリメチルアンモニウムクロライドのコポリマーの０．２質量％液１．２５ｇ（填料固形分質量に対し０．０５％に相当）を添加し、スターラーで１０分間攪拌し、多孔性填料スラリーを得た。その際のメタクリロイルオキシエチルトリメチルアンモニウムクロライドのコポリマーの添加量、多孔性填料の平均粒子径および標準偏差、比表面積を表１に示す。
【００４５】
上記合成例１〜１３の条件、および評価結果を表１に示す。
【００４６】
【表１】
2010121247.tif 000003
【００４７】
製造例１
カナダ標準濾水度（ＣＳＦ）が４００ｍＬある晒化学パルプ（ＢＫＰ）スラリーに、合成例１で得られた多孔性填料を紙質量当たり７部になるように添加し、さらに絶乾パルプ量１００部当たり、澱粉１．０部、アルキルケテンダイマー０．０５部、及び硫酸バンドを０．６部、歩留向上剤０．０２部（ＤＲ−１５００、ハイモ社製）となるように添加して紙料を調製した。その紙料を、角型手抄き装置を用いて目標坪量が風乾で７０ｇ／ｍ２となるように抄造し、プレスにより脱水後、シリンダードライヤーを用いて乾燥シートを作製した。その後、線圧２５ｋｇ／ｃｍでキャレンダー処理を施して成紙を得た。
【００４８】
製造例２〜１３
製造例１における合成例１で得られた多孔性填料を、表１にしめすような合成例２〜１３で得られたものに各々変更したこと以外は、製造例１と同条件で成紙を得た。
【００４９】
各製造例の紙について、以下のように評価した。評価結果を表２に示す。
・  米坪  ：  ＪＩＳ  Ｐ  ８１２４に基づいて測定した。
・  密度  ：  ＪＩＳ  Ｐ  ８１１８に基づいて測定した。
・  不透明度  ：  ＪＩＳ  Ｐ  ８１４９に従って測定した。
・  多孔性填料歩留り  ：  カナダ標準濾水度（ＣＳＦ）が４００ｍＬある晒化学パルプ（ＢＫＰ）スラリーに、多孔性填料を絶乾パルプ量１００部当たり、１０部添加し歩留り性を評価した。
・  内部結合強度  ：  Ｊ．ＴＡＰＰＩ  Ｎｏ．  １８−２に従い測定した。
・  表面強度  ：ＲＩ印刷機（明製作所製）にてオフセットインキＴ１３を用いて印刷し、その際の紙の表面強度を評価した。
◎  ：  強度が高く、実用上問題なく、品質も優れている。
○  ：  強度が高く、実用上問題ない。
×  ：  強度が著しく劣り、実用上問題がある。
【００５０】
【表２】
2010121247.tif 000004
【００５１】
表２から明らかなように、前記一般式（１）で表されるカチオン性単量体からなるカチオン性高分子化合物の少なくとも１種を吸着し、その多孔性填料に対する添加率が特定の範囲内であり、特定の製法で製造された、製造例１〜８の多孔性填料は、パルプとの親和性が高く、紙に配合した際の歩留りが高かった。また、適切な平均粒子径および狭い粒度分布を有するため、紙の表面強度および内部結合強度が高かった。
これに対し、前記一般式（１）で表されるカチオン性単量体からなるカチオン性高分子化合物の多孔性填料に対する添加率が１００／０．００５未満の製造例９の多孔性填料は、多孔性填料歩留りが低かった。
平均粒子径が４０μｍを超える製造例１０、１２の多孔性填料は、紙の表面強度が不足していた。
平均粒子径が４μｍ未満の製造例１１、１３の多孔性填料は、多孔性填料歩留りが低く、紙の内部結合強度が不足していた。